Brevet FR3067620A1 (20181221)

REVENDICATIONS1. Procédé de fabrication d'un produit laminé brossé en alliage Al-Cu-Li d'épaisseur inférieure à 12 mm comprenant une étape de brossage caractérisée en ce que l'outil de brossage : génère des contraintes résiduelles de compression en surface du produit brossé ; élimine une épaisseur au moins égale à 9 iam de la surface du produit laminé non brossé ; permet l'obtention d'une surface dudit produit laminé telle que : la rugosité Ra dans les deux directions (L) et (T) du produit laminé brossé est inférieure ou égale à 1,5 tm; la rugosité Rz dans les deux directions (L) et (T) du produit laminé brossé est inférieure à 8 iam.\n<CLM>\1\tProcédé de fabrication d'un produit laminé brossé en alliage Al-Cu-Li d'épaisseur inférieure à 12 mm comprenant, préalablement à l'étape de brossage, les étapes : élaboration d'un produit laminé ; mise en solution et trempe ; détensionnement préférentiellement par traction ; optionnellement revenu.\n<CLM>\1\tProcédé selon la revendication 1 ou 2 tel que la force appliquée sur le produit laminé lors de l'étape de brossage génère des contraintes résiduelles de compression jusqu'à une épaisseur d'au moins 5 iam, préférentiellement au moins 10 iam de l'extrême surface du produit à l'état brossé.\n<CLM>\1\tProcédé selon l'une quelconque des revendications précédentes tel que la force appliquée sur le produit laminé lors de l'étape de brossage est telle que : à l'extrême surface, L.I. (brossé) - L.I. (non brossé) > 0,2°, préférentiellement 0,3° et plus préférentiellement encore 0,35°; à -5 iam de l'extrême surface, L.I. (brossé) - L.I. (non brossé) > 0,05°, préférentiellement 0,1° et plus préférentiellement encore 0,14° ; 13 avec L.I., la largeur intégrale à mi-hauteur du pic de diffraction mesurée par rayons X et exprimée en degré ; L.I. (brossé) est la largeur intégrale mesurée sur le produit laminé après l'étape de brossage et L.I. (non brossé) est la largeur intégrale mesurée sur le produit laminé avant l'étape de brossage ; 5 la contrainte résiduelle de compression dans le sens T en extrême surface du produit laminé à l'état brossé est au moins égale à -25 MPa, préférentiellement à -45 MPa et, plus préférentiellement encore -50 MPa.\n<CLM>\1\tProcédé selon l'une quelconque des revendications précédentes tel que l'outil de 10 brossage élimine une épaisseur au moins égale à 10 lm de la surface du produit laminé non brossé, préférentiellement au moins égale à 15 p.m.\n<CLM>\1\tProcédé selon l'une quelconque des revendications précédentes tel que l'outil de brossage permet l'obtention d'une surface dudit produit laminé telle que : 15 la rugosité Ra dans les deux directions (L) et (T) du produit laminé brossé est comprise entre 0,2 et 1,2 pm, préférentiellement entre 0,5 iam et 1,2 iam ; la rugosité Rz dans les deux directions (L) et (T) du produit laminé brossé est comprise entre 1,3 et 8 pm, préférentiellement entre 1,5 et 8 lm, plus préférentiellement encore entre 2 et 8 p.m. 20\n<CLM>\1\tProcédé selon l'une quelconque des revendications précédentes tel que l'étape de brossage comprend au moins un brossage de type circulaire.\n<CLM>\1\tProduit laminé brossé en alliage Al-Cu-Li d'épaisseur inférieure à 12 mm caractérisé 25 en ce qu'il présente : une rugosité Ra dans les deux directions (L) et (T) du produit laminé brossé est inférieure ou égale à 1,5 tm; une rugosité Rz dans les deux directions (L) et (T) du produit laminé brossé est inférieure à 8 lm ; 30 des contraintes résiduelles de surface dans le sens T telles que : à l'extrême surface, la contrainte résiduelle est une contrainte de compression au moins égale à -25 MPa, préférentiellement à -45 MPa et, plus préférentiellement encore -50 MPa; à l'extrême surface, L.I. (brossé) > 1,5°, préférentiellement 1,6°; 14 à -5 um de l'extrême surface, L.I. (brossé) > 01,4°, préférentiellement 1,5° avec L.I., la largeur intégrale à mi-hauteur du pic de diffraction mesurée par rayons X et exprimée en degré ; des oxydes de surface comprenant en tant qu'éléments majoritaires de l'oxygène et 5 de l'aluminium, l'épaisseur de ces oxydes en surface du produit brossé étant inférieure à 1 um, préférentiellement inférieure à 0,4 lm et plus préférentiellement encore inférieure à 0,2 um.\n<CLM>\1\tProduit selon la revendication 8 tel qu'il s'agit d'une tôle mince d'épaisseur comprise 10 entre 0,2 et 6 mm, préférentiellement 0,5 et 3,3 mm.\n<CLM>\1\tProduit selon la revendication 8 ou 9 tel qu'il présente des propriétés en fatigue améliorées par rapport à un produit identique non brossé, préférentiellement une valeur de contrainte moyenne a A de rupture à 100 000 cycles supérieure à celle d'un 15 produit identique non brossé.\n<CLM>\1\tUtilisation d'un produit laminé brossé selon une quelconque des revendications 8 à 10 ou obtenu selon l'une quelconque des revendications 1 à 7 dans un panneau de fuselage pour aéronef 20 15